(57)【特許請求の範囲】
【請求項１】
歯列を矯正するために、歯牙に直接または間接的に固着可能なベースと、前記ベースの片面に設けられた本体と、前記本体における近遠心方向に沿って溝状に設けられ、かつ、アーチワイヤを収容可能なアーチワイヤスロットと、前記アーチワイヤスロットを長手方向に沿って閉鎖するコンバーチブルキャップと、前記アーチワイヤスロットの断面開口における一対の縁部に設けられて前記コンバーチブルキャップの端部を収容する段差部とを備え、前記コンバーチブルキャップが銀を90％以上含む銀ろう材を1000℃〜1100℃のろう付け温度で加熱して溶出させることにより前記段差部にろう付け固定されていると共に、所定の剥離強度で前記段差部からの剥離が可能であることを特徴とする歯列矯正部材。
【請求項２】
前記所定の剥離強度は、６〜１５ｋｇであることを特徴とする請求項１に記載した歯列矯正部材。
【請求項３】
前記所定の剥離強度は、７〜１２ｋｇであることを特徴とする請求項１に記載した歯列矯正部材。
【請求項４】
前記銀ろう材が前記銀を99％以上含むことを特徴とする請求項１に記載した歯列矯正部材。
【請求項５】
前記各段差部が断面略蟻溝状に形成されていることを特徴とする請求項１に記載した歯列矯正部材。
【発明の詳細な説明】
【０００１】
【発明の属する技術分野】
本発明は口腔内で使用する歯列矯正部材に関する。
【０００２】
【従来の技術】
歯列矯正部材は、歯列を整直するために、歯面に取り付けられ、アーチワイヤの復元力を歯根に伝えるために用いられる。
【０００３】
図10に示す歯列矯正部材70は、歯牙に直接または間接的に固着可能なベース71と、このベース71の片面に設けられた本体72と、この本体72における近遠心方向に沿って溝状に設けられ、かつ、アーチワイヤ（図示せず）を収容可能なアーチワイヤスロット74と、このアーチワイヤスロット74を長手方向に沿って閉鎖するコンバーチブルキャップ75とを備えている。
【０００４】
従来、アーチワイヤスロット74の断面開口における一対の縁部には、コンバーチブルキャップ75の端部を収容する段差部76，76が設けられていた。
【０００５】
そして、歯列矯正部材70は、コンバーチブルキャップ75の端部と、各段差部76，76との間に銀ろう材を溶融させて充填するろう付けにより、コンバーチブルキャップ75が本体72に固定されている。
【０００６】
なお、コンバーチブルキャップ75を備えた歯列矯正部材70は、主として上下顎の第一大臼歯に用いられ、特にコンバーチブルバッカルチューブと呼称される。
【０００７】
この歯列矯正部材70は、第二大臼歯が萌出したならば、コンバーチブルキャップ75をアーチワイヤスロット74から剥がして通常のツインブラケットと同様に使用する。
【０００８】
また、このような歯列矯正部材70は、例えば上下顎の第一大臼歯および第二大臼歯以外に用いられる場合、コンバーチブルブラケットと呼称される。
【０００９】
また、コンバーチブルキャップを備えた歯列矯正部材としては、コンバーチブルバッカルチューブ，コンバーチブルダブルチューブ，コンバーチブルツインバッカルチューブ，コンバーチブルトリプルバッカルチューブや、あるいはコンバーチブルブラケット等が広く知られている。
【００１０】
【発明が解決しようとする課題】
しかしながら、従来の歯列矯正部材70は、次のような問題があった。
【００１１】
すなわち、従来の歯列矯正部材70は、コンバーチブルキャップ75をアーチワイヤスロット74から剥がす力が一定しないばかりか、ろう付けが堅すぎて専用ツール（図示しない）を用いても剥がれないもの、また第二大臼歯が萌出する以前にコンバーチブルキャップ75が僅かな力で不用意にアーチワイヤスロット74から剥がれてしまうものがあった。
【００１２】
一般的に、コンバーチブルキャップ75は、歯科用の銀ろう材（BAg-8:Ag72％，Cu28％もしくはBAg-18:Ag60％，Cu30％，Sn10％）等で、ステンレス製の本体72の段差部76，76にろう付けされるが、銀ろう材のみで固定するものにあっては、コンバーチブルキャップ75と本体72の各段差部76，76との間の隙間に充填された銀ろう材の付き具合によって剥離荷重が大きく変化することが判った。
【００１３】
コンバーチブルキャップ75と本体72の各段差部76，76との間の隙間は、主に本体72の変形によって生じる。このような変形は、製品毎，ロット毎にバラツキがでるため、本体72に対するコンバーチブルキャップ75の剥離強度をコントロールすることは極めて困難であった。
【００１４】
また、口腔内環境の主として、異種金属のガルバニック現象により、従来からのコンバーチブルキャップ75の銀ろう材（BAg-8またはBAg-18）のろう付け部の腐食が問題となっていた。
【００１５】
すなわち、溶融した後に固化したろう表面からの腐食と、ろう付け部の界面で生じる腐食との２種類があった。
【００１６】
ろう表面からの腐食は、銀ろう材の成分中の銅が優先的に溶出し、また本体72およびコンバーチブルキャップ75と銀ろうとの界面において溶出した銅成分の影響によりステンレス製の両者が優先的に溶出していた。
【００１７】
このため、治療期間の経過とともに、ろう付け強度が低下し、ドクターがアーチワイヤを交換する際に、不意にコンバーチブルキャップ75がアーチワイヤスロット74から剥がれて問題となることがあった。
【００１８】
本発明は、前述した問題点に鑑みてなされたものであり、その目的は、銀ろう材の付き具合にかかわらず、コンバーチブルキャップの剥離荷重を一定にして、必要なときにはコンバーチブルキャップをアーチワイヤスロットから簡単に剥がすことができるとともに、口腔内環境においてもコンバーチブルキャップの剥離強度が劣化せず、コンバーチブルキャップが不用意に剥がれ落ちる虞れのない歯列矯正部材を提供することにある。
【００１９】
【課題を解決するための手段】
前述した目的を達成するために、本発明は、請求項１に記載したように、歯列を矯正するために、歯牙に直接または間接的に固着可能なベースと、前記ベースの片面に設けられた本体と、前記本体における近遠心方向に沿って溝状に設けられ、かつ、アーチワイヤを収容可能なアーチワイヤスロットと、前記アーチワイヤスロットを長手方向に沿って閉鎖するコンバーチブルキャップと、前記アーチワイヤスロットの断面開口における一対の縁部に設けられて前記コンバーチブルキャップの端部を収容する段差部とを備え、前記コンバーチブルキャップが銀を90％以上含む銀ろう材によりろう付け固定される共に、所定の剥離強度で前記段差部からの剥離が可能であることを特徴としている。
【００２０】
ここで、歯列矯正部材としては、コンバーチブルキャップを有する歯列矯正部材全般を指し、例えば上下顎の第一大臼歯および第二大臼歯に用いられるバッカルチューブや、上下顎の第一小臼歯，第二小臼歯，犬歯，中切歯，前歯に用いられるブラケットに適用できる。
【００２１】
また、このような歯列矯正部材としては、接着剤を用いて歯牙に直接固定されるボンダブルタイプと、歯牙に冠装されるバンドを介して固定されるウェルダブルタイプとに適用可能である。
【００２２】
さらに、銀ろう材によるろう付け方法としては、例えばコンバーチブルキャップおよび段差部のうちの一方または双方にあらかじめ銀ろう材による銀メッキを施しておき、段差部にコンバーチブルキャップの端部を収容させてから電気炉等を用いて本体およびコンバーチブルキャップを加熱することにより銀メッキを溶融させ、これにより流動性を得たろう材としての銀メッキをコンバーチブルキャップと段差部との間の隙間に充填させればよい。または、あらかじめ所定厚みを有する膜状に形成した銀材をコンバーチブルキャップに圧接してクラッド材としてもよい。
【００２３】
あるいは、銀ろう材によるろう付け方法としては、段差部にコンバーチブルキャップの端部を収容させた後、溶融させた銀ろう材をコンバーチブルキャップと段差部との間の隙間に流入させてもよい。
【００２４】
また、銀ろう材としては、銀以外に例えば金，スズ，亜鉛，リチウム等を選択的に任意種類含ませてもよい。
【００２５】
この場合、金を含ませれば銀ろう材の強度が向上し、スズ，亜鉛を含ませれば銀ろうのろう付け温度を下げることができ、リチウムを含ませれば銀ろう材の濡れ性がよくなるという効果が得られる。
【００２６】
このように構成された歯列矯正部材においては、銀ろう材が銀を90％以上含むため、ろう付けにあたって溶融した銀ろう材が良好な流動性を示すことになる。
【００２７】
従って、この歯列矯正部材においては、本体の段差部とコンバーチブルキャップとの間の隙間の大小に関わらず、これを満たすに充分な銀を90％以上含む銀ろう材を1000℃〜1100℃のろう付け温度で加熱して溶出させることにより、溶融した銀ろう材が確実に充填され、ろう材の接合強さ、もしくはろう材自身の強度によって所望の剥離強度でコンバーチブルキャップを固定でき、コンバーチブルキャップを剥がすための剥離強度が一定しないという従来の問題を解消できることになる。
【００２８】
また、この歯列矯正部材においては、銀ろう材が銀を90％以上含むため、換言すれば従来の銀ろう材に比較して銅の含有率が低いことになる。
【００２９】
従って、この歯列矯正部材においては、ろう表面から銅の腐食溶出や、ステンレス製の本体およびコンバーチブルキャップとのろう付け界面において溶出する銅成分を抑制でき、所望の剥離強度を従来に比較して長期間維持できることになる。
【００３０】
更に、本発明においては、請求項２又は３に記載したように、剥離強度が６〜１５ｋｇ、より好ましくは、７〜１２ｋｇであるため、専用ツールを用いて剥離するのに好適である。また、本発明の歯列矯正部材は、請求項４に記載したように、前記銀ろう材が前記銀を99％以上含むため、前述した効果が一層顕著に得られることになる。また、本発明の歯列矯正部材は、バッカルチューブにも適用可能である。
【００３１】
ここで、バッカルチューブとしては、コンバーチブルシングルチューブ，コンバーチブルダブルチューブ，コンバーチブルツインバッカルチューブ，コンバーチブルトリプルバッカルチューブ等を例示でき、適用可能な歯牙は限定しない。
そして、本発明は、請求項５に記載したように、前記各段差部が断面略蟻溝状に形成されていることを特徴としている。
【００３２】
このように構成された本発明においては、銀ろう材の接合強さおよび固有の剪断強さに加え、略蟻溝状段差の塑性変形により、コンバーチブルキャップの剥離強度をよりコントロールできることに加え、蟻溝に嵌めこまれていることにより、ろうの付き具合に関わらず、コンバーチブルキャップの剥離荷重を略一定にできる。
【００３３】
【発明の実施の形態】
以下、本発明に係る歯列矯正部材の実施形態を図面に基づいて詳細に説明する。
【００３４】
図１は本発明に係る第１実施形態の歯列矯正部材を示す図、図２は本発明に係る第１実施形態の本体を示す断面図である。
図１に示すように、本発明に係る第１実施形態の歯列矯正部材10は、歯列を矯正するために、歯牙60に直接接着するか、または矯正用バンドに溶接して間接的に固着するベース11と、このベース11の上面に設けられた本体12と、この本体12から歯茎側および咬合側に向かって張り出したタイウィング17と、本体12における近遠心方向に沿って溝状に設けられ、かつ、アーチワイヤ13を収容可能なアーチワイヤスロット14と、このアーチワイヤスロット14を長手方向に沿って閉鎖するコンバーチブルキャップ15と、アーチワイヤスロット14の断面開口における一対の縁部に設けられてコンバーチブルキャップ15の端部を収容する段差部16，16とを備えている。
この歯列矯正部材10は、例えば上下顎の第一大臼歯および第二大臼歯以外に用いられ、コンバーチブルブラケットと呼称される。
図２にも示すように、コンバーチブルキャップ15を各段差部16，16に取り付ける場合には、コンバーチブルキャップ15の表面に所定厚みの銀膜を形成するための銀膜形成手段として、コンバーチブルキャップ15に銀メッキ15Ａを施す。
【００３５】
銀メッキ15Ａは、不純物を除いて銀を90％以上、好ましくは99％以上含むとともに、銅を含まない銀の単一成分としている。
【００３６】
この銀メッキ15Ａは、必要に応じて銀以外に例えば金，スズ，亜鉛，リチウム等を選択的に任意種類含ませてもよい。この場合、金を含ませれば銀ろう材の強度が向上し、スズ，亜鉛を含ませれば銀ろうのろう付け温度を下げることができ、リチウムを含ませれば銀ろう材の濡れ性がよくなるという効果が得られる。
このような銀メッキ15Ａのメッキの厚さは、コンバーチブルキャップ15の上面または下面にのみ施す場合は６μｍ〜12μｍ、好ましくは８μｍ〜10μｍとし、コンバーチブルキャップ15の両面に施す場合は３μｍ〜６μｍ、好ましくは４μｍ〜５μｍとする。
次に、このコンバーチブルキャップ15の両側端部を段差部16，16に嵌め込む。この際、スポットウェルダー等の設備を用いて仮止めしてもよい。そして、1000℃〜1100℃に保った水素雰囲気電気炉で30分〜60分加熱する。
【００３７】
これによりコンバーチブルキャップ15の銀メッキ15Ａが溶けてコンバーチブルキャップ15の両側端部と段差部16，16との間に入り込み、これによりコンバーチブルキャップ15が段差部16，16にろう付けされる。
上述の手順でろう付けされたコンバーチブルキャップ15の剥離荷重を専用の試験装置で測定した結果、従来のものに比べて大幅にコンバーチブルキャップ15の剥離強度が改善された。その結果を表１に示す。
【００３８】
なお、専用の試験装置とは、本出願人が製作したもので、先端角度が30度の楔を近心側からアーチワイヤスロット14に入れてコンバーチブルキャップ15を本体12から剥がしたときの押し込み荷重を測定するものである。
【００３９】
【表１】
0004135867.tif 000002
【００４０】
表１中、実施例１は前述した第１実施形態の歯列矯正部材10であり、比較例１は、同一ロットの同一アイテムにおいて、BAg-8（Ag72％，Cu28％）片側３μｍの銀メッキを水素雰囲気中で30分間950℃で加熱した従来の歯列矯正部材である。
従来のBAg-8やBAg-18のような多元銀ろうは、接合強度が高く、また銀ろう材自体の機械的強度も高いため、本体とコンバーチブルキャップとの間の隙間を完全に埋める程の量の銀ろう材を供給すると堅すぎて、コンバーチブルキャップが専用ツールを用いても剥がれなくなってしまう場合がある。
【００４１】
この時の剥離強度は、上記試験装置による計測結果によれば20kg以上であった。
従って、比較例１は、片側３μｍ厚さのメッキとし、隙間を完全に満たさない設計としていたが、製造ロットのばらつきにより、隙間を埋めたり埋めなかったりで、表１に見るように、安定したコンバーチブルキャップの剥離強度を得ることができなかった。
【００４２】
このことは、表１中、比較例１の標準偏差（S.D.）の大きさによって理解できる。
一方、実施例１は、銀単一成分の銀ろうを用いて片側８μｍ厚さのメッキとし、本体とコンバーチブルキャップの隙間を完全に埋める設計としたので、比較的コンスタントな剥離荷重を得ることができた。ロットによっては標準偏差（S.D.）が1.0以下のものも珍しくない。
実施例１は、接合強度および剥離時の剪断および引張強度が比較例１の約1/2であるため、上記の試験装置による最適値７kg〜12kgに極めて近い値を得ることができた。
また、比較例１は、BAg-8の溶出温度が780℃、やBAg-18のそれが600℃〜720℃であるため、ろう付け温度はステンレス鋼の応力腐食割れの原因となる鋭敏化領域の熱処理温度に近い。
しかしながら、実施例１は、銀ろう材が銀単一成分なので、銀の融点が960℃であり、ろう付け温度が1000℃〜1100℃の範囲なので、ステンレス鋼の固溶化および光輝熱処理温度域となり、コンバーチブルキャップのようなオーステナイト系ステンレス鋼においては単に軟化して変形し易くなり、剥がすのに好都合である。
【００４３】
また、本体の析出硬化系ステンレス鋼においては、以後の熱処理で目的とする強さおよび硬さにすることができる。
このようにして製造された比較例１および実施例１を人工唾液に62日間浸漬した場合のろう付け界面の剥離後の写真を図３および図４に示す。
【００４４】
すなわち、図３は比較例１の要部拡大写真であり、図３（Ａ）は要部を35倍に拡大した写真、図３（Ｂ）は要部を100倍に拡大した写真である。
【００４５】
一方、図４は実施例１の要部拡大写真であり、図４（Ａ）は要部を35倍に拡大した写真、図４（Ｂ）は要部を100倍に拡大した写真である。
【００４６】
また、これらの比較例１および実施例１の剥離荷重のデータを表２に示し、溶出試験データを表３に示す。
【００４７】
【表２】
0004135867.tif 000003
【００４８】
【表３】
0004135867.tif 000004
【００４９】
図３の写真に見るように、比較例１におけるろう付けされた界面は、銀ろう材の溶け出しが認められる他に、特に、ステンレス製の本体における段差部が大きく腐食溶出している。
【００５０】
これに比べて図４の写真に見るように、実施例１におけるろう付けされた界面からは、銀ろう材の溶け出しが認められないばかりか、本体の腐食の程度が軽い。
このことは、表２の剥離荷重の経時変化からも理解できる。すなわち、比較例１におけるBAg-8、３μｍ片面メッキの多元銀ろうは、人工唾液に浸漬前は約10kgあったものが、約２ヶ月経過後には半減している。
【００５１】
一方、実施例１における銀単一成分ろうは、ほとんど変化がない。
更に、表３の溶出試験データによれば、比較例１におけるBAg-8多元銀ろうも実施例１における銀単一成分ろうも、当初から比較的高い濃度で銅成分が溶出していることが判る。
【００５２】
比較例１におけるBAg-8多元銀ろうは、まず、ろう材表面の銅成分が溶出し、溶出した銅の濃度が高くなるにつれて、ろう付け界面近傍のステンレス本体が激しく腐食される。このことはステンレス鋼成分のFe，NiおよびCrのその後の急激な増加により理解できる。
他方、実施例１における銀単一成分ろうは、析出硬化系ステンレス鋼（Cuを3.0％〜5.0％含む）自体の銅成分の溶出が認められるが、ステンレス本体の腐食の程度は軽い。
図５および図６には、本発明よりなる第２実施形態が示されている。
【００５３】
第２実施形態の歯列矯正部材50は、段差部56，56の断面が略蟻溝（鳩の尾状の断面の溝）状に形成されている。また、コンバーチブルキャップ55は、例えばオーステナイト系のステンレス鋼を用いて、その断面が略台形状に形成されている。
そして、段差部56，56にコンバーチブルキャップ55が近心側から挿入されてろう付けされている。
【００５４】
なお、この第２実施形態では、段差部56，56の傾斜面の角度θは、鉛直線に対して略10度〜15度程度になっている。
前述した第１実施形態と同様に、片面８μｍの銀メッキを施したコンバーチブルキャップ55を段差部56，56に近遠心方向から挿入し、前述した第１実施形態と同様な条件でろう付けする。
ろう付けされたコンバーチブルキャップ55を、専用ツールを用いて近心側から剥離すると、コンバーチブルキャップ55の両端部と段差部56，56の傾斜面56a，56aとが擦れあい、両者が潰れ、近遠心長手方向の全辺にわたって段差部56，56おおびコンバーチブルキャップが剪断破壊されていた。
【００５５】
これにより、ろう材の付き具合に影響されず、より一層、剥離荷重が一定となり、バラ付きが少なくなる。
図７には、本発明よりなる第３実施形態が示されている。
【００５６】
第３実施形態の歯列矯正部材80は、ベース81と、ベース81の上面に設けられた本体82と、この本体82から歯茎側に向かって張り出したタイウィング87と、タイウィング87に接続されたフック88と、タイウィング87と反対側に設けられてフェイスボーやリップバンパの端部が挿入されるチューブ89と、本体82における近遠心方向に沿って溝状に設けられ、かつ、アーチワイヤを収容可能なアーチワイヤスロット84と、このアーチワイヤスロット84を長手方向に沿って閉鎖するコンバーチブルキャップ85と、アーチワイヤスロット84の断面開口に設けられた段差部86，86とを備えている。
【００５７】
この歯列矯正部材80は、上下顎の第一大臼歯および第二大臼歯に用いられるコンバーチブルダブルチューブと呼称される。
【００５８】
本発明は、このような歯列矯正部材80にも適用可能である。
図８には、本発明よりなる第４実施形態が示されている。
【００５９】
第４実施形態の歯列矯正部材90は、ベース91と、ベース91の上面に設けられた本体92と、この本体92から歯茎側に向かって張り出したタイウィング97と、タイウィング97と反対側に設けられて補助ワイヤが挿入される補助ワイヤ用チューブ99と、チューブ97に接続されたフック98と、本体92における近遠心方向に沿って溝状に設けられ、かつ、メインアーチワイヤを収容可能なアーチワイヤスロット94と、このアーチワイヤスロット94を長手方向に沿って閉鎖するコンバーチブルキャップ95と、アーチワイヤスロット94の断面開口に設けられた段差部96，96とを備えている。
【００６０】
この歯列矯正部材90は、上下顎の第一大臼歯および第二大臼歯に用いられるコンバーチブルツインバッカルチューブと呼称される。
【００６１】
本発明は、このような歯列矯正部材90にも適用可能である。
図９には、本発明よりなる第５実施形態が示されている。
【００６２】
第５実施形態の歯列矯正部材100は、ベース101と、ベース101の上面に設けられた本体102と、この本体102の歯茎側に設けられて補助ワイヤが挿入される補助ワイヤ用チューブ109と、本体102の咬合側に設けられてフェイスボーやリップバンパの端部が挿入されるチューブ110と、補助ワイヤ用チューブ109に接続されたフック108と、本体102における近遠心方向に沿って溝状に設けられ、かつ、メインアーチワイヤを収容可能なアーチワイヤスロット104と、このアーチワイヤスロット104を長手方向に沿って閉鎖するコンバーチブルキャップ105と、アーチワイヤスロット104の断面開口に設けられた段差部106，106とを備えている。
【００６３】
この歯列矯正部材100は、上下顎の第一大臼歯および第二大臼歯に用いられるコンバーチブルトリプルバッカルチューブと呼称される。
【００６４】
本発明は、このような歯列矯正部材100にも適用可能である。
なお、前述した各実施形態において、コンバーチブルキャップの表面に所定厚みの銀膜を形成するための銀膜形成手段として銀メッキが例示されていたが、本発明における銀膜形成手段はあらかじめ所定厚みを有する膜状に形成した銀材をコンバーチブルキャップに圧接してクラッド材をも含むものである。
【００６５】
【発明の効果】
以上、説明したように、本発明によれば、請求項１に記載したように、銀ろう材が銀を90％以上含むため良好な流動性を示し、本体の段差部とコンバーチブルキャップとの間の隙間の大小に関わらず、これを満たすに充分なろう材を供給すれば、溶融した銀ろう材が確実に充填され、ろう材の接合強さ、もしくはろう材自身の強度によって所望の剥離強度でコンバーチブルキャップを固定できる。また、この歯列矯正部材においては、銀ろう材が銀を90％以上含むため、換言すれば従来の銀ろう材に比較して銅の含有率が低く、ろう表面から銅の腐食溶出や、ステンレス製の本体およびコンバーチブルキャップとのろう付け界面において溶出する銅成分を抑制でき、所望の剥離強度を従来に比較して長期間維持できる。更に、本発明によれば、請求項２又は３に記載したように、剥離強度が６〜１５ｋｇ、より好ましくは、７〜１２ｋｇであるため、専用ツールを用いて剥離するのに好適である。また、本発明の歯列矯正部材は、請求項４に記載したように、前記銀ろう材が前記銀を99％以上含むため、前述した効果が一層顕著に得られることになる。また、本発明の歯列矯正部材は、バッカルチューブにも適用可能であるため、コンバーチブルタイプの歯列矯正部材に広く有用である。そして、本発明によれば、請求項５に記載したように、前記各段差部が断面略蟻溝状に形成されているため、銀ろう材の接合強さおよび固有の剪断強さに加え、略蟻溝状段差の塑性変形により、コンバーチブルキャップの剥離強度をよりコントロールできることに加え、蟻溝に嵌めこまれていることにより、ろうの付き具合に関わらず、コンバーチブルキャップの剥離荷重を略一定にできる。
【図面の簡単な説明】
【図１】本発明に係る第１実施形態の歯列矯正部材を示す斜視図である。
【図２】第１実施形態の歯列矯正部材の要部を示す拡大断面図である。
【図３】比較例１の要部を示す拡大写真である。
【図４】実施例１の要部を示す拡大写真である。
【図５】本発明に係る第２実施形態の歯列矯正部材を示す斜視図である。
【図６】第２実施形態の歯列矯正部材の要部を示す拡大断面図である。
【図７】本発明に係る第３実施形態の歯列矯正部材を示す斜視図である。
【図８】本発明に係る第４実施形態の歯列矯正部材を示す斜視図である。
【図９】本発明に係る第５実施形態の歯列矯正部材を示す斜視図である。
【図１０】従来の歯列矯正部材を示す斜視図である。
【符号の説明】
10，50，80，90，100  歯列矯正部材
60  歯牙
11，51，81，91，101  ベース
12，52，82，92，102  本体
13，53  アーチワイヤ
14，54，84，94，104  アーチワイヤスロット
15，55，85，95，105  コンバーチブルキャップ
16，56，86，96，106  段差部
【図１】
0004135867.tif 000005
【図２】
0004135867.tif 000006
【図３】
0004135867.tif 000007
【図４】
0004135867.tif 000008
【図５】
0004135867.tif 000009
【図６】
0004135867.tif 000010
【図７】
0004135867.tif 000011
【図８】
0004135867.tif 000012
【図９】
0004135867.tif 000013
【図１０】
0004135867.tif 000014